(57)【特許請求の範囲】
【請求項１】
透明基板の第１の面にカラーフィルタを備え、
第２の面にタッチパネル電極を備え、
前記タッチパネル電極は前記透明基板上に、
接着層と金属層と黒色反射抑止層と電極保護層とをこの順で備えたカラーフィルタ基板であって、
前記黒色反射抑止層となる黒色樹脂組成物を構成する黒色顔料と反射色調整剤、又は黒色染料と反射色調整剤に含まれる固形成分の質量比が、
以下のいずれかであることを特徴とするカラーフィルタ基板。
（１）カーボンブラックを２５．７質量％、Ｃ．Ｉ．ＰｉｇｍｅｎｔＹｅｌｌｏｗ１３９を４．７質量％含む。
（２）カーボンブラックを２５．７質量％、Ｃ．Ｉ．ＳｏｌｖｅｎｔＹｅｌｌｏｗ８３を４．７質量％含む。
（３）窒化チタンを２０．８質量％、Ｃ．Ｉ．ＰｉｇｍｅｎｔＲｅｄ１７７を４．８質量％含む。
（４）窒化チタンを２０．８質量％、Ｃ．Ｉ．ＳｏｌｖｅｎｔＲｅｄ１２４を４．８質量％含む。
（５）アニリンブラックを１８．９質量％、Ｃ．Ｉ．ＰｉｇｍｅｎｔＹｅｌｌｏｗ１３９を４．８質量％、Ｃ．Ｉ．ＰｉｇｍｅｎｔＲｅｄ１７７を４．６質量％含む。
【請求項２】
前記接着層がインジウムを含有し、前記金属層が銅層又は銅合金層あるいはその両方であることを特徴とする請求項１に記載のカラーフィルタ基板。
【請求項３】
請求項１、２のいずれか一項に記載のカラーフィルタ基板を備えることを特徴とする表示装置。
【発明の詳細な説明】
【技術分野】
【０００１】
本発明は、タッチパネル電極付きカラーフィルタ基板、及びそれを用いたタッチパネル一体型表示装置に関するものである。
【背景技術】
【０００２】
近年、携帯電話機や、携帯情報端末などの電子機器の操作部にはタッチパネルが採用されている。タッチパネルの検出方式には、抵抗膜方式、静電容量方式、超音波方式、光学方式等がある。静電容量方式タッチパネルは、光学特性（透過率）が高く、耐久性や動作温度特性においても抵抗膜方式より優れているため、特に車載用等の高信頼性用途に向けて開発が進んでいる。
【０００３】
タッチパネルは、液晶や有機ＥＬを用いた表示パネルと組み合わせて用いられる位置入力装置である。静電容量型タッチパネルは、Ｘ方向及びＹ方向に延びる複数の電極を有し、指またはペン先等が接触または近接した電極の静電容量の変化を微弱電流量の変化として検出し被接触位置を特定するもので、指示される内容を入力信号として受け取り、表示パネルを駆動する。
【０００４】
前記複数の電極は、電気伝導性と透明性とを有するＩＴＯ（Ｉｎｄｉｕｍ  Ｔｉｎ  Ｏｘｉｄｅ）などの材料を用いて、透明電極として表示領域内に形成されており、透明基板などの絶縁領域を介してＸ方向及びＹ方向にストライプ状またはアレイ状に配列されている。
【０００５】
電子機器の更なる薄膜・軽量化のために、タッチパネルと表示パネルを貼り合わせ組合せるタッチパネル一体型表示装置が提案されている（例えば特許文献１）。
【０００６】
タッチパネル一体型表示装置の中でも、液晶表示パネル内のカラーフィルタを形成した透明基板の裏面にタッチパネル用電極を形成する方式においては、貼り合わせ後、フッ酸を用いて透明基板の薄膜化を行った後に電極を形成する。そのため、電極形成時には液晶パネル内の液晶や配向膜に影響を与えるような高温加熱処理を実施することができず、ＩＴＯのような透明電極に十分なアニールを行えないために抵抗値を下げることができず、表示装置の大画面化に対応することが難しくなる。
【０００７】
そこで、導電性を上げるため、及びコスト的な問題によりＩＴＯに替わる電極材料として、Ｃｕなどの遮光性金属膜（以下、適宜金属膜と記す）を用いる技術が開示されている（例えば特許文献２）。
【先行技術文献】
【特許文献】
【０００８】
【特許文献１】特表２００９-５４０３７４号公報
【特許文献２】特開２０１１−０２８６９９号公報
【特許文献３】特開２０１３−００４０７６号公報
【発明の概要】
【発明が解決しようとする課題】
【０００９】
しかしながら、遮光性金属パターンを電極とするタッチパネルは、ＩＴＯパターンを電極とする場合よりも導電性の面では有利であるものの、視認側からみると金属特有の鏡面反射のために外光の反射率が高く、従って電極パターンが使用者に視認されやすく、表示装置として一体化したときの表示画像の視認性が低くなるという問題がある。そこで金属膜上にスパッタ法を用いて干渉膜を積層したり、遮光性金属に黒化処理を施したり（例えば特許文献３）、ブラックマトリックスを積層することで外光による配線の反射を抑える試みがなされているが、反射率の大きな改善には至っていない。
【００１０】
また、表示装置を用いた製品において意匠性がますます重要な訴求点となる中で、反射色味にも注目が集まっている。遮光性金属膜パターンを電極とする場合、金属膜表面の反射色度が赤味／黄味である（すなわち、ＣＩＥ Ｌａｂ色空間表示系におけるａ＊、ｂ＊値がプラス方向にシフトしている）ため、表示装置が赤味／黄味に着色してしまうことが問題となっている。また、金属膜が十分な硬度や耐衝撃性を持たないために輸送時の衝撃や次工程で配線の剥がれが発生することにより歩留りが低下する懸念があった。
【００１１】
本発明は、上記諸問題に鑑みてなされたものであって、その目的とするところは、表示パネル内のカラーフィルタを形成した透明基板の裏面に遮光性金属膜をベースとするタッチパネル電極を形成したカラーフィルタ基板において、前記タッチパネル電極の外光の可視光域にわたる反射率が低く使用者に視認されにくく、従って表示画像の視認性が高くなるとともに、赤味／黄味の色度が小さく、耐衝撃性に優れたカラーフィルタ基板、及びそれを用いたタッチパネル一体型表示装置を提供することである。
【課題を解決するための手段】
【００１２】
上述の課題を解決するための請求項１に記載の本発明は、透明基板の第１の面にカラーフィルタを備え、第２の面にタッチパネル電極を備え、前記タッチパネル電極は前記透明基板上に、接着層と金属層と黒色反射抑止層と電極保護層とをこの順で備えたカラーフィルタ基板であって、前記黒色反射抑止層は黒色顔料と反射率調整剤と反射色調整剤、又は黒色染料と反射率調整剤と反射色調整剤とを少なくとも含有し、前記黒色樹脂組成物を構成する黒色顔料と反射色調整剤、又は黒色染料と反射色調整剤に含まれる固形成分の質量比が、以下のいずれかであることを特徴とするカラーフィルタ基板である。
（１）カーボンブラックを２５．７質量％、Ｃ．Ｉ．ＰｉｇｍｅｎｔＹｅｌｌｏｗ１３９を４．７質量％含む。
（２）カーボンブラックを２５．７質量％、Ｃ．Ｉ．ＳｏｌｖｅｎｔＹｅｌｌｏｗ８３を４．７質量％含む。
（３）窒化チタンを２０．８質量％、Ｃ．Ｉ．ＰｉｇｍｅｎｔＲｅｄ１７７を４．８質量％含む。
（４）窒化チタンを２０．８質量％、Ｃ．Ｉ．ＳｏｌｖｅｎｔＲｅｄ１２４を４．８質量％含む。
（５）アニリンブラックを１８．９質量％、Ｃ．Ｉ．ＰｉｇｍｅｎｔＹｅｌｌｏｗ１３９を４．８質量％、Ｃ．Ｉ．ＰｉｇｍｅｎｔＲｅｄ１７７を４．６質量％含む。
【００１３】
また、本発明は、請求項１に記載のカラーフィルタ基板であって、前記接着層がインジウムを含有し、前記金属層が銅層又は銅合金層あるいはその両方であることを特徴としたカラーフィルタ基板である。
【００１７】
また、本発明は、請求項１、２のいずれか一項に記載のカラーフィルタ基板を備えることを特徴とする表示装置である。
【発明の効果】
【００１８】
本発明のタッチパネル電極付きカラーフィルタ基板によれば、タッチパネル電極が金属膜をベースとする好適な材料・構成からなるので、タッチパネル電極の外光の可視光域にわたる反射率が低く使用者に視認されにくく、従って表示画像の視認性が高く、赤味／黄味の色度が小さく意匠性に優れるとともに、耐衝撃性に優れたカラーフィルタ基板となる。それらの結果、タッチパネル一体型液晶表示装置の歩留り向上及び大画面化対応に寄与することが可能となる。
【図面の簡単な説明】
【００１９】
【図１】本発明の第１の実施形態のカラーフィルタ基板の模式断面図である。
【図２】図１のタッチパネル電極部の部分拡大図、及び実施例における、タッチパネル電極の視感反射率、及びａ＊、ｂ＊測定を説明するための模式断面図である。
【図３】本発明の第２の実施形態のカラーフィルタ基板の模式断面図である。
【図４】本発明の第１の実施形態のカラーフィルタ基板を用いた、本発明の第３の実施形態の表示装置の模式断面図である。
【図５】本発明の第２の実施形態のカラーフィルタ基板を用いた、本発明の第４の実施形態の表示装置の模式断面図である。
【発明を実施するための形態】
【００２０】
以下、本発明の実施形態について、適宜図面を用いて詳細に説明する。尚、同一の構成要素については便宜上の理由がない限り同一の符号を付け、重複する説明は省略する。また、以下の説明で用いる図面は、特徴をわかりやすくするために、特徴となる部分を拡大して示している場合があり、各構成要素の寸法比率などは実際と必ずしも同じではない。また、実施形態は、本発明のカラーフィルタ基板、またはこれを用いた液晶表示装置の例として説明するが、本発明のカラーフィルタ基板は有機ＥＬ表示装置のような他の表示装置にも適用可能である。
【００２１】
［第１の実施形態のカラーフィルタ基板］
図１は本発明の第１の実施形態であるカラーフィルタ基板の模式断面図である。カラーフィルタ基板１００は、透明基板１の第１の面にブラックマトリックス（ＢＭ）と着色画素（Ｒ：赤色層、Ｇ：緑色層、Ｂ：青色層）からなるカラーフィルタ２を備え、さらに保護層、絶縁層として透明樹脂層８を備えている。第２の面にはタッチパネル電極３を備え、タッチパネル電極３は、透明基板１に近い側から順に、接着層４、金属層５が積層され、金属層５の上面及び金属層５と接着層４の側面には黒色反射抑止層６が形成され、これらの層は平面視、平行に並ぶ複数の線状のパターンにパターニングされている。タッチパネル電極３の並びは紙面に対して垂直なＹ方向にストライプパターン形状で配列される。さらに、タッチパネル電極３を覆うように電極保護層７が形成されている（図２も参照）。
【００２２】
［第２の実施形態のカラーフィルタ基板］
図３は本発明の第２の実施形態であるカラーフィルタ基板の模式断面図である。第１の実施形態のカラーフィルタ基板と異なるのは、透明樹脂層８上に透明電極９を形成した構造であることである。透明樹脂層８上に、タッチパネル電極３の並びに直交して、透明電極９のストライプパターンが形成される。
【００２３】
透明電極９による差異は、後述の本発明の表示装置以降に現れるので、以下の本発明のカラーフィルタ基板の説明は、第１の実施形態、第２の実施形態で共通である。
【００２４】
前記タッチパネル電極が視認出来なくなる程度の反射率を確保するために、前記タッチパネル電極の、ＯＤが単位膜厚あたり３．０（／μｍ）以上であり、前記タッチパネル電極の前記電極保護層側から見たＸＹＺ表色系における視感反射率が５．０％以下であり、ＣＩＥＬａｂ色空間表示系におけるａ＊、ｂ＊値が−０．５＜ａ＊＜＋０．５かつ−０．５＜ｂ＊＜＋０．５とする。
【００２５】
［タッチパネル電極］
以下、タッチパネル電極３を構成する要素について説明する。尚、タッチパネル電極３は、後述の本発明の表示装置の説明で示す第２のタッチパネル電極との対比では、第１のタッチパネル電極と呼ぶべきであるが、便宜上、単にタッチパネル電極と呼称する。
【００２６】
（黒色反射抑止層に含有する黒色顔料又は黒色染料）
黒色反射抑止層となる黒色樹脂組成物に含有する黒色顔料又は黒色染料としては、カーボンブラック、黒鉛、アニリンブラックおよびシアニンブラックなどの有機顔料、酸化チタン、窒化チタン、酸化鉄などの無機顔料が挙げられるが、遮光性に優れたカーボンブラックが特に好ましい。
【００２７】
黒色顔料又は黒色染料の含有量としては、黒色樹脂組成物の固形分中４〜６０質量％であることが好ましく、より好ましくは１０〜５５質量％の範囲である。黒色顔料の含有量が４質量％以下である場合、十分な黒色を得ることができず、下地の金属膜の反射が大きく視認性を低下させるため実用に向かない。一方、黒色顔料の含有量が６０質量％以上である場合、パターンの直線性や膜表面形状が悪化しやすくなる。
【００２８】
（黒色反射抑止層に含有する反射率調整剤）
反射率調整剤としては、反射率低減のためにシリカ微粒子、フッ化マグネシウム微粒子、氷晶石（ヘキサフルオロアルミン酸ナトリウム）微粒子等の低屈折率化合物を適宜使用することが出来るが、汎用性の観点からシリカ微粒子を用いることが好ましい。
【００２９】
シリカ微粒子、フッ化マグネシウム微粒子、氷晶石（ヘキサフルオロアルミン酸ナトリウム）微粒子を含む反射率調整剤の含有量は黒色樹脂組成物の固形分中１〜３０質量％が好ましく、より好ましくは２〜２５質量％である。含有量が１質量％以下である場合、反射率低減能が不足する。一方、含有量が３０質量％以上である場合、黒色感光性樹脂組成物の固形分中で黒色顔料又は黒色染料が占める割合が低下し遮光性が不足する。
【００３０】
（黒色反射抑止層に含有する反射色調整剤）
反射色調整剤については、前記黒色樹脂組成物に着色顔料又は着色染料を添加することにより、黒色反射抑止層の反射色を調整することが可能である。着色顔料又は着色染料としては、黄色顔料、黄色染料、赤色顔料、赤色染料等の従来公知の化合物を適宜使用することが出来るが、特にＣ．Ｉ．ＰｉｇｍｅｎｔＹｅｌｌｏｗ１３９、Ｃ．Ｉ．ＳｏｌｖｅｎｔＹｅｌｌｏｗ８３、Ｃ．Ｉ．ＰｉｇｍｅｎｔＲｅｄ１７７、Ｃ．Ｉ．ＳｏｌｖｅｎｔＲｅｄ１２４を用いることが好ましい。Ｃ．Ｉ．ＰｉｇｍｅｎｔＹｅｌｌｏｗ１３９、Ｃ．Ｉ．ＳｏｌｖｅｎｔＹｅｌｌｏｗ８３を添加することで、ＣＩＥ  Ｌａｂ色空間表示系におけるａ＊値を保ったまま、ｂ＊値をマイナス化することが出来る。一方、Ｃ．Ｉ．ＰｉｇｍｅｎｔＲｅｄ１７７、Ｃ．Ｉ．ＳｏｌｖｅｎｔＲｅｄ１２４を添加する
ことで、ｂ＊値を保ったまま、ａ＊値をマイナス化することが出来る。よって、両者を併用することにより黒色反射抑止層の反射色度をニュートラルな色度に調整することが可能である。また、Ｃ．Ｉ．ＰｉｇｍｅｎｔＹｅｌｌｏｗ１３９、Ｃ．Ｉ．ＳｏｌｖｅｎｔＹｅｌｌｏｗ８３、Ｃ．Ｉ．ＰｉｇｍｅｎｔＲｅｄ１７７、Ｃ．Ｉ．ＳｏｌｖｅｎｔＲｅｄ１２４は着色力が強いため、少量添加で黒色反射抑止層のａ＊、ｂ＊値を大きくシフトさせることが可能である。よって、黒色反射抑止層であるカーボンブラック等の添加濃度を抑えることが出来、クリア成分の調整によるパターニング性の調整幅を増やすことが出来る。Ｃ．Ｉ．ＰｉｇｍｅｎｔＹｅｌｌｏｗ１３９、Ｃ．Ｉ．ＳｏｌｖｅｎｔＹｅｌｌｏｗ８３、Ｃ．Ｉ．ＰｉｇｍｅｎｔＲｅｄ１７７、Ｃ．Ｉ．ＳｏｌｖｅｎｔＲｅｄ１２４を含む着色顔料又は着色染料の含有量は黒色樹脂組成物の固形分中１〜３０質量％が好ましく、より好ましくは２〜２５質量％である。含有量が１質量％以下である場合、反射色度のシフト量が不足する。一方、含有量が３０質量％以上である場合、黒色感光性樹脂組成物の固形分中でカーボンブラックが占める割合が低下し遮光性が不足する。
【００３１】
黒色樹脂組成物に添加する着色顔料又は着色染料は、上記Ｃ．Ｉ．ＰｉｇｍｅｎｔＹｅｌｌｏｗ１３９、Ｃ．Ｉ．ＳｏｌｖｅｎｔＹｅｌｌｏｗ８３、Ｃ．Ｉ．ＰｉｇｍｅｎｔＲｅｄ１７７、Ｃ．Ｉ．ＳｏｌｖｅｎｔＲｅｄ１２４以外の着色顔料又は着色染料等も適宜用いることが可能である。
【００３２】
赤色顔料としては、例えばＣ．Ｉ．ＰｉｇｍｅｎｔＲｅｄ ７、９、１４、４１、４８：１、４８：２、４８：３、４８：４、８１：１、８１：２、８１：３、９７、１２２、１２３、１４６、１４９、１６８、１７８、１７９、１８０、１８４、１８５、１８７、１９２、２００、２０２、２０８、２１０、２１５、２１６、２１７、２２０、２２３、２２４、２２６、２２７、２２８、２４０、２４２、２４６、２５４、２５５、２６４、２６９、２７２、２７９等が挙げられる。
【００３３】
黄色顔料としてはＣ．Ｉ．ＰｉｇｍｅｎｔＹｅｌｌｏｗ  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００３４】
赤色染料の具体例としては、Ｃ．Ｉ．ＳｏｌｖｅｎｔＲｅｄ １、２、３、４、８、１６、１７、１８、１９、２３、２４、２５、２６、２７、３０、３３、３５、４１、４３、４５、４８、４９、５２、６８、６９、７２、７３、８３：１、８４：１、８９、９０、９０：１、９１、９２、１０６、１０９、１１０、１１８、１１９、１２２、１２５、１２７、１３０、１３２、１３５、１４１、１４３、１４５、１４６、１４９、１５０、１５１、１５５、１６０、１６１、１６４、１６４：１、１６５、１６６、１６８、１６９、１７２、１７５、１７９、１８０、１８１、１８２、１９５、１９６、１９７、１９８、２０７、２０８、２１０、２１２、２１４、２１５、２１８、２２２、２２３、２２５、２２７、２２９、２３０、２３３、２３４、２３５、２３６、２３８、２３９、２４０、２４１、２４２、２４３、２４４、２４５、２４７、２４８、Ｃ．Ｉ．ＡｃｉｄＲｅｄ６、１１、２６、６０、８８、１１１、１８６、２１５、Ｃ．Ｉ．ＢａｓｉｃＲｅｄ１、２、１３、１４、２２、２７、２９、３９、Ｃ．Ｉ．ＤｉｒｅｃｔＲｅｄ４、２３、３１、７５、７６、７９、８０、８１、８３、８４、１４９、２２４、Ｃ．Ｉ．ＳｕｌｐｈｕｒＲｅｄ５、６、７、Ｃ．Ｉ．ＲｅａｃｔｉｖｅＲｅｄ ８、２２、４６、１２０、Ｃ．Ｉ．ＤｉｓｐｅｒｓｅＲｅｄ ４、１１、５４、５５、５８、６５、７３、１２７、１２９、１４１、１９６、２１０、２２９、３５４、３５６等が挙げられる。
【００３５】
黄色染料の具体例としては、Ｃ．Ｉ．ＳｏｌｖｅｎｔＹｅｌｌｏｗ ２、３、７、１２、１３、１４、１６、１８、１９、２１、２５、２５：１、２７、２８、２９、３０、３３、３４、３６、４２、４３、４４、４７、５６、６２、７２、７３、７７、７９、８１、８２：１、８８、８９、９０、９３、９４、９６、９８、１０４、１０７、１１４、１１６、１１７、１２４、１３０、１３１、１３３、１３５、１４１、１４３、１４５、１４６、１５７、１６０：１、１６１、１６２、１６３、１６７、１６９、１７２、１７４、１７５、１７６、１７９、１８０、１８１、１８２、１８３、１８４、１８５、１８６、１８７、１８９、１９０、１９１、Ｃ．Ｉ．ＡｃｉｄＹｅｌｌｏｗ１７、２３、２５、３６、３８、４２、４４、７２、７８、Ｃ．Ｉ．ＢａｓｉｃＹｅｌｌｏｗ１１、２３、２５、２８、４１、Ｃ．Ｉ．ＤｉｒｅｃｔＹｅｌｌｏｗ ２６、２７、２８、３３、４４、５０、８６、１４２、Ｃ．Ｉ．ＳｕｌｐｈｕｒＹｅｌｌｏｗ ４、Ｃ．Ｉ．ＶａｔＹｅｌｌｏｗ ２、１２、２０、３３、Ｃ．Ｉ．ＲｅａｃｔｉｖｅＹｅｌｌｏｗ１、２、４、１４、１６、Ｃ．Ｉ．ＤｉｓｐｅｒｓｅＹｅｌｌｏｗ ３、４、５、７、２３、３３、４２、６０、６４等が挙げられる。
【００３６】
本発明のカラーフィルタ基板の黒色反射抑止層６を形成する黒色樹脂組成物には、上述の黒色顔料又は黒色染料、反射率調整剤、反射色調整剤の他に、重合性多官能モノマー、バインダー樹脂、熱重合開始剤又は光重合開始剤を含有する。
【００３７】
（黒色反射抑止層に含有する重合性多官能モノマー）
光重合性モノマーとしては、例えば、エチレングリコール（メタ）アクリレート、ジエチレングリコールジ（メタ）アクリレート、プロピレングリコールジ（メタ）アクリレート、ジプロピレングリコールジ（メタ）アクリレート、ポリエチレングリコールジ（メタ）アクリレート、ポリプロピレングリコールジ（メタ）アクリレート、ヘキサンジ（メタ）アクリレート、ネオペンチルグリコールジ（メタ）アクリレート、グリセリンジ（メタ）アクリレート、グリセリントリ（メタ）アクリレート、グリセリンテトラ（メタ）アクリレート、テトラトリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等が挙げられ、これらの成分は単独又は混合物として使用される。また、各種変性（メタ）アクリレート、ウレタン（メタ）アクリレート等を用いることも可能である。この中でも、ポストベーク工程における線幅シフト量を抑えることができる５官能／６官能モノマー、具体的にはジペンタエリスリトールペンタ（メタ）アクリレート、ジペンタエリスリトールヘキサ（メタ）アクリレートが好適に用いられる。
【００３８】
光重合性モノマーの含有量としては、黒色樹脂組成物の固形分中５〜２０質量％であることが好ましく、より好ましくは１０〜１５質量％の範囲である。光重合性モノマーの含有量がこの範囲である場合、黒色樹脂組成物の感度、現像速度を生産上好適な水準に調整することができる。光重合性モノマーの含有量が５質量％以下である場合、黒色樹脂組成物の感度が不足する。一方、光重合性モノマーの含有量が２０質量％以上である場合、パターンの直線性が悪化し、逆テーパー形状になりやすくなる。
【００３９】
（黒色反射抑止層に含有するバインダー樹脂）
バインダー樹脂としては、アクリル酸、メタクリル酸、メチルアクリレート、メチルメタクリレート、エチルアクリレート、エチルメタクリレート、ブチルアクリレート、ブチルメタクリレートなどのアルキルアクリレートまたはアルキルメタクリレート、環状のシクロヘキシルアクリレートまたはメタクリレート、ヒドロキシエチルアクリレートまたはメタクリレート、スチレンなどの内から３〜５種類程度のモノマーを用いて合成した、分子量２０００〜１００００程度の樹脂を好ましく用いることができる。
【００４０】
また、アクリル系樹脂の一部に不飽和二重結合を付加させた樹脂として、上記のアクリル樹脂、イソシアネート基と少なくとも１個以上のビニル基を有するイソシアネートエチルアクリレート、メタクリロイルイソシアネートなどの化合物を反応させて得られる、酸価５０〜１５０の感光性共重合体が、耐熱性、現像性等の点から好ましく使用できる。更に、ビスフェノールＡ型エポキシ樹脂、ビスフェノールＦ型エポキシ樹脂、ノボラック型エポキシ樹脂、ポリカルボン酸グリシジルエステル、ポリオールポリグリシジルエステル、脂肪族又は脂環式エポキシ樹脂、アミンエポキシ樹脂、トリフェノールメタン型エポキシ樹脂、ジヒドロキシベンゼン型エポキシ樹脂などのエポキシ樹脂と（メタ）アクリル酸を反応させて得られるエポキシ（メタ）アクリレート等の通常の光重合可能な樹脂等やカルド樹脂も使用できる。
【００４１】
（黒色反射抑止層に含有する熱重合開始剤又は光重合開始剤）
熱重合開始剤又は光重合開始剤としては、熱重合開始剤はアゾニトリル、アゾエステル、アゾアミド等の従来公知の化合物を適宜使用することが出来るが、生産上の観点から危険物第５類である自己反応性物質を避けるためアゾアミジン、アゾイミダゾリウム化合物を用いることが好ましい。
【００４２】
前記アゾアミジン、アゾイミダゾリウム化合物としてはＶＡ−０６１、ＶＡ−０５７、Ｖ−５０、ＶＡ−０４６Ｂ、ＶＡ−０４４（和光純薬工業株式会社）等が挙げられる。
【００４３】
熱重合開始剤の含有量は、前記黒色樹脂組成物の固形分中０．１〜１０質量％であることが好ましく、より好ましくは０．２〜５質量％の範囲である。熱重合開始剤の含有量が０．２質量％以下である場合、黒色樹脂組成物の硬化が不足する。一方、熱重合開始剤の含有量が１０質量％以上である場合、ガラス上にパターン残渣が発生してしまう。
【００４４】
光重合開始剤は従来公知の化合物を適宜使用することが出来るが、光を透過しない黒色樹脂組成物に用いた際にも高感度化を達成することが出来るオキシムエステル化合物を用いることが好ましい。
【００４５】
前記オキシムエステル系化合物としてはＩｒｇａｃｕｒｅＯＸＥ０１、ＩｒｇａｃｕｒｅＯＸＥ０２（商品名、共にＢＡＳＦジャパン社製）、ＮＣＩ−８３１（商品名、ＡＤＥＫＡ社製）等が挙げられる。
【００４６】
光重合開始剤の含有量は、前記黒色樹脂組成物の固形分中０．５〜２０質量％であることが好ましく、より好ましくは０．５〜１５質量％の範囲である。光重合開始剤の含有量が０．５質量％以下である場合、黒色樹脂組成物の感度が不足する。一方、光重合開始剤の含有量が２０質量％以上である場合、パターン線幅が太りすぎてしまう。
【００４７】
本発明の黒色樹脂組成物には、上記オキシムエステル系化合物と共に、他の光重合開始剤を併用することができる。他の光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−メチル−１[４−（メチルチオ）フェニル]−２−モルフォリノプロパン−１−オン、２−ベンジル−２−ジメチルアミノ−１−（４−モルフォリノフェニル）−ブタン−１−オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド、３，３’，４，４’−テトラ（ｔ−ブチルパーオキシカルボニル）ベンゾフェノン等のベンゾフェノン系化合物、チオキサントン、２−クロルチオキサントン、２−メチルチオキサントン、イソプロピルチオキサントン、２，４−ジイソプロピルチオキサントン、２，４−ジエチルチオキサントン等のチオキサントン系化合物、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系化合物、ビス（２，４，６−トリメチルベンゾイル）フェニルホスフィンオキサイド、２，４，６−トリメチルベンゾイルジフェニルホスフィンオキサイド等のホスフィン系化合物、９，１０−フェナンスレンキノン、カンファーキノン、エチルアントラキノン等のキノン系化合物、ボレート系化合物、カルバゾール系化合物、イミダゾール系化合物、チタノセン系化合物等が用いられる。これらの光重合開始剤は１種または必要に応じて任意の比率で２種以上混合して用いることができる。他の光重合開始剤の含有量は、前記黒色樹脂組成物の固形分中０．１〜１質量％であることが好ましく、より好ましくは０．２〜０．５質量％の範囲である。
【００４８】
（黒色反射抑止層のその他の添加剤）
本発明の本発明のカラーフィルタ基板の黒色反射抑止層６を形成する黒色樹脂組成物には、さらに塗布性を向上させるための界面活性剤、基板との密着性を向上させるためにシランカップリング剤、チオール化合物、重合禁止剤等を併用することができる。
【００４９】
上記界面活性剤としては、パーフルオロアルキルリン酸エステル、パーフルオロアルキルカルボン酸塩等のフッ素界面活性剤、高級脂肪酸アルカリ塩、アルキルスルホン酸塩、アルキル硫酸塩等のアニオン系界面活性剤、高級アミンハロゲン酸塩、第四級アンモニウム塩等のカチオン系界面活性剤、ポリエチレングリコールアルキルエーテル、ポリエチレングリコール脂肪酸エステル、ソルビタン脂肪酸エステル、脂肪酸モノグリセリド等の非イオン界面活性剤、両性界面活性剤、シリコーン系界面活性剤等の界面活性剤を用いることができ、これらは組み合わせて用いてもよい。
【００５０】
シランカップリング剤は、黒色樹脂組成物の固形分比率０．１〜１０質量％であることが良く、好ましくは０．２〜５質量％が良い。アルコキシシリル基、シラノール基、シラノール縮合基等の量が多すぎると、フォトパターニングに際にガラス面に黒色樹脂組成物の現像残渣が発生してしまう。シランカップリング剤としては、ビニルトリメトキシシラン、ビニルトリエトキシシラン等のビニルシラン類、２−（３，４−エポキシシクロヘキシル）エチルトリメトキシシラン、３−グリシドキシプロピルジメトキシシラン等のエポキシシラン類、３−メタクリロキシプロピルメチルジメトキシシラン、３−メタクリロキシプロピルトリメトキシシラン等のメタクリルシラン類、Ｎ−２−（アミノエチル）−３−アミノプロピルメチルジメトキシシラン、３−アミノプロピルトリメトキシシラン、Ｎ−フェニル−３−アミノプロピルトリメトキシシラン類等のアミノシラン類、３−メルカプトプロピルメチルジメトキシシラン、３−メルカプトプロピルトリメトキシシラン等のメルカプトシラン類、３−イソシアネートプロピルトリエトキシシラン等のイソシアネートシラン類等が挙げられる。
【００５１】
重合禁止剤としては、黒色樹脂組成物及びアルカリ現像液との相溶性に優れ、露光感度の水準そのものへの影響が軽微なハイドロキノン系の重合禁止剤が好適に用いられる。具体的には、ハイドロキノン、ｔｅｒｔ‐ブチルハイドロキノン、２，５‐ビス（１，１‐ジメチルブチル）ハイドロキノン、２，５‐ビス（１，１，３，３‐テトラメチルブチル）ハイドロキノン等が用いられる。その他、カテコール、ｔｅｒｔ‐ブチルカテコールといったカテコール系の重合禁止剤を用いることも可能である。重合禁止剤を添加することにより、近接露光方式で細線を形成する際の障壁となる回折光起因の線幅太りを大幅に抑制することが可能である。また、回折光の影響を受けにくいことからパターンエッジの硬化性に優れ、現像ばらつきに対する線幅変化を低減することができる。重合禁止剤の添加量は、前記黒色樹脂組成物の固形分中０．０１〜０．５質量％であることが好ましく、より好ましくは０．０２〜０．１５質量％の範囲である。前述した光重合開始剤又は熱重合開始剤の効果と重合禁止剤の効果を組み合わせることにより、線幅５μｍ以下のパターンを精度よく形成することが可能になる。
【００５２】
多官能チオールは、光重合開始剤とともに使用した場合、光照射後のラジカル重合過程において、連鎖移動剤として働き、酸素による重合阻害を受け難いチイルラジカルを発生する。従って、多官能チオールを更に含有させると、黒色樹脂組成物はより高感度となる。特に、ＳＨ基がメチレン及びエチレン基等の脂肪族基に結合した多官能脂肪族チオールが好ましい。脂肪族基に結合した多官能脂肪族チオールとしては、例えば、ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２、４、６−トリメルカプト−ｓ−トリアジン及び２−（Ｎ，Ｎ−ジブチルアミノ）−４，６−ジメルカプト−ｓ−トリアジンなどが挙げられる。これらの中では、エチレングリコールビスチオプロピオネート、トリメチロールプロパントリスチオプロピオネート及びペンタエリスリトールテトラキスチオプロピオネートが好ましい。これら多官能チオールは、１種を単独で又は２種以上を混合して用いることができる。
【００５３】
多官能チオールの含有量は、連鎖移動剤としての効果を充分に発揮し、現像性及び密着性等を損なわないように定められる。多官能チオールの含有量は、前記黒色樹脂組成物の固形分中０．５〜５．０質量％であることが好ましく、より好ましくは１．０〜３．０質量％の範囲である。
【００５４】
その他、溶剤としては、メタノール、エタノール、エチルセロソルブ、エチルセロソルブアセテート、ジグライム、シクロヘキサノン、エチルベンゼン、キシレン、酢酸イソアミル、酢酸ｎアミル、プロピレングリコールモノメチルエーテル、プロピレングリコールモノメチルエーテルアセテート、プロピレングリコールモノエチルエーテル、プロピレングリコールモノエチルエーテルアセテート、ジエチレングリコール、ジエチレングリコールモノメチルエーテル、ジエチレングリコールモノメチルエーテルアセテート、ジエチレングリコールモノエチルエーテル、ジエチレングリコールモノエチルエーテルアセテート、ジエチレングリコールモノブチルエーテル、ジエチレングリコールモノブチルエーテルアセテート、トリエチレングリコール、トリエチレングリコールモノメチルエーテル、トリエチレングリコールモノメチルエーテルアセテート、トリエチレングリコールモノエチルエーテル、トリエチレングリコールモノエチルエーテルアセテート、液体ポリエチレングリコール、ジプロピレングリコールモノメチルエーテル、ジプロピレングリコールモノメチルエーテルアセテート、ジプロピレングリコールモノエチルエーテル、ジプロピレングリコールモノエチルエーテルアセテート、乳酸エステル、エチルエトキシプロピオネートなどが挙げられる。
【００５５】
（黒色反射抑止層の形成方法）
黒色反射抑止層の形成は以下のようにして行う。
まず、基板にスプレーコートやスピンコート、スリットコート、ロールコート等の塗布方法により、前記黒色樹脂組成物の塗膜を形成する。
【００５６】
減圧乾燥、プレベーク処理により塗膜中の残留溶剤を除去した後、所定のパターンを有するフォトマスクを介して露光する。露光光源としては、超高圧水銀灯、高圧水銀灯、キセノン灯、アーク灯、ＬＥＤ−ＵＶ等従来公知の光源を用いることができる。
【００５７】
次に、アルカリ性水溶液からなる現像液を用いて現像を行う。このアルカリ性水溶液からなる現像液の例としては、炭酸カリウム水溶液、炭酸ナトリウム水溶液、または炭酸水素ナトリウム水溶液、さらに、これらの水溶液に適当な界面活性剤などを加えたものが挙げられる。現像後、水洗、乾燥してベークすることにより、所定のパターンを形成した基板を得ることができる。
【００５８】
なお、前記露光は必ずしも必要は無く、露光を省略し前記現像のみを行うことで、金属配線上に選択的に黒色パターンを得ることも出来る。
【００５９】
形成する黒色反射抑止層膜厚としては、１．０〜２．０μｍであることが好ましい。膜厚が１．０μｍ未満である場合、本来の機能である反射抑止性が不足してしまう。膜厚が２．０μｍより大きい場合、パターニング性の点から線幅バラつきが悪化してしまう。
【００６０】
（金属層）
タッチパネル電極３を形成する金属は、銅あるいは銅合金である。銅の薄膜や銅合金の 薄膜の場合、タッチパネル電極３の膜厚を１００ｎｍ以上、あるいは１５０ｎｍ以上とすると、タッチパネル電極３は、可視光をほとんど透過しなくなる。したがって、本実施形態に関わる金属配線は、タッチパネル電極３の膜厚が例えば１００〜３００ｎｍ程度であれば十分な遮光性を得ることができる。
【００６１】
タッチパネル電極３は、アルカリ耐性のある金属膜が適用できる。アルカリ耐性が必要な場合は、例えば、後工程でアルカリ現像液を用いる現像工程がある場合である。具体的には、例えばカラーフィルタや、ブラックマトリクスなどを形成する場合などである。金属配線に端子部を形成する場合にも、アルカリ耐性が必要性である。なお、クロムはアルカリ耐性があり、タッチパネル電極３として適用できる。しかし、抵抗値が大きく、製造工程で生じるクロムイオンが有害であり実際の生産への適用は難しい。銅や銅合金は、低い抵抗値の観点でタッチパネル電極３として望ましい。銅や銅合金は導電性が良好であるので、タッチパネル電極３として望ましい。
【００６２】
タッチパネル電極３は、銅合金として３原子組成百分率（以下ａｔ％と表記する）以下の合金元素 を含有させることができる。合金元素は、マグネシウム、カルシウム、チタン、モリブデン、インジウム、錫、亜鉛、アルミニウム、ベリリウム、ニッケルから１以上の元素を選択できる。銅の合金化は、銅の拡散を抑え銅合金として耐熱性などを改善できる。３ａｔ％以上の合金元素の添加は、タッチパネル電極３の抵抗値を大きくする。タッチパネル電極３の抵抗値が高くなると、タッチ検出に関わる駆動電圧の波形なまりや信号遅延を生じるため、好ましくない。
【００６３】
（接着層）
インジウムを含む接着層４の役割は、おもにカラーフィルタ基板との密着性の向上である。銅、銅合金、あるいはこれらの酸化物、窒化物は、ガラスなど透明基板や黒色色材の分散体である黒色層との密着性が一般的に悪く、その界面で剥がれを生じる問題がある。加えて、鋼、銅合金、あるいはこれらの酸化物、室化物は、通常電気的な接続が不安定で信頼性に欠ける。たとえば、銅表面に経時的に形成される酸化銅や硫化銅は絶縁体に近く、電気的な実装に問題を生じる。
【００６４】
インジウムを含む接着層４は、インジウムを含む導電性の金属酸化物、あるいは、銅に対して金属インジウムを０．５ａｔ％〜４０ａｔ％含む銅インジウム合金から選択できる。銅インジウム合金中のインジウムを増やすことにより、接着層４の表面に形成されやすい酸化銅の形成を抑制し、電気的なコンタクトを容易とすることができる。銅インジウム合金の場合、金属インジウムを４０ａｔ％以上含む合金であっても良いが、インジウムは高価であるため、多く含有させることは経済的理由で好ましくない。また、金属インジウムを４０ａｔ％以下とする５００℃までの耐熱性を持つため、アレイ基板の金属配線 として用いることができる。インジウムは銅より原子量が大きく、かつ、銅より酸素と結びつき易く銅インジウム合金の表面は銅酸化物よりインジウム酸化物を形成しやすい。銅インジウム合金は、銅単体であるときの問題である銅の拡散、ボイド形成、ブリッジ形成などを抑制できる。
【００６５】
インジウムを含む導電性の金属酸化物には、ＩＴＯと呼称される酸化インジウムと酸化錫の混合酸化物、また、酸化インジウムと酸化亜鉛の混合酸化物を用いることができる。これら金属酸化物に限定する必要なく、酸化チタン、酸化ジルコニウム、酸化ハフニウム、酸化セリウムなど他の金属酸化物を少量、さらに添加した混合酸化物であっても良い。「インジウムを含む」は、混合酸化物の場合、その混合酸化物表面の電気的コンタクト、すなわち電気的な接続を考慮して、混合酸化物中の酸化インジウムを５１ｗｔ％〜９９ｗｔ％含有させることができる。
【００６６】
インジウムは金属としても、酸化物としてもカラーフィルタの基材であるアクリル樹脂などの樹脂、ガラスなどの透明基板、あるいは酸化ケイ素や室化ケイ素などの無機膜との密者性を大きく改善できるため、銅や銅合金の金属膜と、黒色層、あるいは透明基板や無機絶縁層との界面に接着層の基材として用いることができる。
【００６７】
インジウムを含む接着層はスパッタリングなどの手法で成膜できる。インジウムを含む接着層を成膜する場合、スパッタリング時にアルゴンのほか酸素ガスを導入して成膜できる。
【００６８】
［電極保護層］
本発明に用いられる電極保護層７は、少なくとも（Ｇ）光重合開始剤、（Ｈ）重合性多官能モノマー、（Ｉ）シランカップリング剤を含有する透明樹脂組成物からなり、必要に応じて樹脂、溶剤、添加剤を含むことができる。
【００６９】
本発明の電極保護層７に用いる（Ｇ）光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられるが、透過率と硬化性の観点から、アセトフェノン系化合物やホスフィン系化合物が好ましい。
【００７０】
光重合開始剤の使用量は、着色組成物の全固形分量を基準として０．５〜５０質量％が好ましく、より好ましくは３〜３０質量％である。
【００７１】
本発明の電極保護層７に用いる（Ｈ）重合性多官能モノマーとして、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、カプロラクトン変性ジペンタエリスリトールヘキサアクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。これらは、単独でまたは２種類以上混合して用いることができる。
【００７２】
酸価調整の観点から、重合性多官能モノマーとして少なくとも一種類が、カルボキシル基を含有することが好ましい。カルボキシル基を含有する重合性多官能モノマーとしては、アロニックスＭ−５３００、Ｍ−５４００、Ｍ−５１０、Ｍ−５２０（以上、東亞合成社製）、ＮＫエステルＡ-ＳＡ（新中村化学社製）等が挙げられる。
【００７３】
本発明の電極保護層７には、密着性付与剤として（Ｉ）シランカップリング剤が添加される。本発明に使用できるシランカップリング剤としては、ＫＢＭ-３０３、ＫＢＭ-４０２、ＫＢＭ-４０３、ＫＢＥ-４０２、ＫＢＥ-４０３、ＫＢＭ-５０２、ＫＢＭ-５０３、ＫＢＥ-５０２、ＫＢＥ-５０３、ＫＢＭ-５１０３、ＫＢＭ-８０２、ＫＢＭ-８０３、ＫＢＥ-９００７（以上、信越シリコーン社製）、Ｚ-６０１１、Ｚ-６０２０、Ｚ-６０３０、Ｚ-６０４０、Ｚ-６０４３、Ｚ-６０９４、Ｚ-６５１９（以上、東レダウコーニング社製）等が挙げられる。シランカップリング剤は、透明樹脂組成物全量を基準として、０．１〜３０質量％以下の量で含有させることができる。
【００７４】
本発明の透明樹脂組成物の酸価として０．５乃至２．０ｍｇＫＯＨ／ｇであることが好ましい。酸価が０．５ｍｇＫＯＨ／ｇより低いと、極性の水酸基を持つ透明基板との十分な密着力が十分得られず、酸価が２．０ｍｇＫＯＨ／ｇよりも高いと透明樹脂組成物の安定性や電極の腐食を起こすことが考えられる。尚、酸価の測定にはビュレットと指示薬を用いた滴定法が用いられる。
【００７５】
［第３の実施形態の表示装置］
図４は、本発明の第１の実施形態のカラーフィルタ基板を用いた、本発明の第３の実施形態である表示装置の模式断面図である。本実施形態は、いわゆる横電界方式の液晶表示装置の場合の実施形態である。
【００７６】
図４において、アレイ基板１０にはアクティブ素子（ＴＦＴ、図示せず）が配設され、アクティブ素子はゲート配線（図示せず）と並行に走る金属配線（以下、この金属配線を第２のタッチパネル電極１７と呼ぶ）を備えている。ゲート配線と、第２のタッチパネル電極１７は同じ金属材料、構成で同じ工程で形成されるが、電気的に独立している。なお、表示駆動用の金属配線は、ゲート配線とソース配線よりなる。
【００７７】
液晶層３０の液晶は、アレイ基板１０の面に水平に配向されている。液晶の駆動は、画素電極１５と共通電極１６との間に生じるフリンジ電界で駆動する。この液晶駆動方式は、ＦＦＳ（Ｆｒｉｎｇｅ  Ｆｉｅｌｄ  Ｓｗｉｔｃｈｉｎｇ）、あるいはＩＰＳ（Ｉｎ  Ｐｌａｎｅ  Ｓｗｉｔｃｈｉｎｇ）、すなわち横電界方式と呼ばれている。共通電極１６は、ＩＴＯなどの透明導電膜で形成されている。アレイ基板１０の基板には、カラーフィルタ基板と同じ熱膨張率を持つガラス基板である透明基板１４が通常適用される。
【００７８】
タッチセンシングのための静電容量は、タッチパネル電極３と第２のタッチパネル電極１７との間に形成される。図４での構成では、共通電極１６の液晶駆動と、タッチセンシングでの第２のタッチパネル電極１７の駆動は時分割でなされても良く、あるいは、第２のタッチパネル電極１７の駆動を液晶駆動と異なる周波数で駆動しても良い。第２のタッチパネル電極１７は、駆動電極（走査電極）あるいは検出電極として用いることができる。画素電極１５や共通電極１６は、いずれかの絶縁層１１、１２、１３上に形成されている。
【００７９】
［第４の実施形態の表示装置］
図５は、本発明の第２の実施形態のカラーフィルタ基板を用いた、本発明の第４の実施形態である表示装置の模式断面図である。本実施形態は、いわゆる縦電界方式の液晶表示装置の場合の実施形態である。
【００８０】
図５の液晶表示装置は、カラーフィルタ基板２００とアクティブ素子（ＴＦＴ、図示せず）を備えるアレイ基板２０を、液晶層４０を介して貼り合わせた構成である。カラーフィルタ基板２００に配設される透明電極９は、第２のタッチパネル電極と液晶の共通電極（液晶の駆動電極）を兼用する。
【００８１】
この実施形態の液晶表示装置は、液晶層４０を、共通電極である透明電極９とアレイ基板２０に具備される画素電極２５との間に、液晶の駆動電圧を印加して液晶層４０を駆動する。液晶層４０や透明基板２４の厚み方向（縦方向＝Ｚ方向）に電圧が印加されるので、縦電界方式と呼ばれる液晶駆動方式である。
【００８２】
図５において、タッチパネル電極３は、紙面に対して垂直なＹ方向にストライプパターン形状に並んでいる。透明樹脂層８上に配設された透明電極９はＸ方向に、同じくストライプパターン形状で具備され、タッチパネル電極３と透明電極９は、誘電体である透明樹脂層８を介して直交している。
【００８３】
当実施形態において透明電極９は共通電極であり、例えば、第２のタッチパネル電極の検出電極の役割を担い、タッチパネル電極３は、タッチセンシングでの駆動電極として用いることができる。タッチパネル電極３と透明電極９の間には、おおよそ一定の静電容量が形成されているが、指などポインタの接触あるいは近接によりその部位の静電容量が変化し、タッチ位置を検出する。
【００８４】
タッチパネル電極３をタッチセンシングでの駆動電極とし、透明電極９を検出電極とすると、タッチセンシングの駆動条件と液晶の駆動条件（周波数や電圧など）を異なるものにできる。タッチセンシングの駆動周波数と液晶の駆動周波数を異なるものとすることで、それぞれ駆動の影響を受けにくくできる。たとえば、タッチセンシングの駆動周波数を数ｋＨｚ〜数十ｋＨｚとし、液晶駆動の周波数を６０Ｈｚ〜２４０Ｈｚとすることができる。さらには、タッチセンシング駆動と液晶駆動を時分割にすることもできる。タッチパネル電極３を駆動電極とする場合に、要求されるタッチの入力の速さにあわせて静電容量検出の走査周波数を任意に調整できる。
【００８５】
あるいは、タッチセンシングでの駆動電極と検出電極を入れ替え、透明電極９を一定の周波数での電圧を印加する駆動電極としても良い。なお、タッチセンシングや液晶駆動での、駆動電極に印加する電圧（交流信号）は、正負の電圧を反転する反転駆動方式であっても良い。タッチセンシングと液晶駆動は時分割であっても良く、時分割でなくても良い。
【００８６】
（表示装置のその他の要素）
図４、図５の第３、第４実施形態である表示装置では、電極保護層７の上面、及び透明基板１４、２４の裏面に、偏光板や位相差板となる光学フィルム１８、１９、２８、２９を設けることができる。また、場合によってはこれらの層間に別途接着層を設けることができる。
【００８７】
また、図４、図５の表示装置の視認側の最表面には、図示しないが、別途接着層を介して、透明な前面板であり使用者によってタッチされる部材となるカバーガラスを設ける。カバーガラス表面には、加飾層や樹脂材料からなる飛散防止膜を備えることができる。加飾層は１層以上の層から形成され、表示装置にデザイン性を付与すると共に、タッチパネルの周縁部に設けられる配線を隠す役割を果たす。好ましくは顔料を含み可視光を吸収する遮光膜を用いてカバーガラスの一方の面に形成される。加飾層の形成方法としては、フォトリソ法、スクリーン印刷などから選択できる。
【００８８】
［透明基板］
本発明のカラーフィルタ基板、及びそれを用いた表示装置に用いられる透明基板は可視光に対してある程度の透過率を有するものが好ましく、より好ましくは８０％以上の透過率を有するものを用いることができる。一般に液晶表示装置に用いられているものでよく、ＰＥＴなどのプラスチック基板やガラスが挙げられるが、通常はガラス基板を用いるとよい。ブラックマトリックスを用いる場合はあらかじめ該透明基板上にクロム等の金属薄膜や遮光性樹脂によるパターンを公知の方法で付けたものを用いればよいが、特に横電界方式の液晶表示装置の場合には遮光性樹脂によるパターンが好ましく用いられる。
【００８９】
［着色画素（カラーフィルタ）］
以下、本発明のカラーフィルタ基板を構成する着色画素について説明する。
【００９０】
（着色画素の形成方法）
透明基板上への着色画素の作製方法は、公知のインクジェット法、印刷法、フォトリソ法、エッチング法など何れの方法で作製しても構わない。しかし、高精細、分光特性の制御性及び再現性等を考慮すれば、透明な樹脂中に顔料を、光開始剤、重合性モノマーと共に適当な溶剤に分散させた着色組成物を透明基板上に塗布製膜して着色層を形成し、着色層をパターン露光、現像することで一色の画素を形成する工程を各色毎に繰り返し行って着色画素を作製するフォトリソ法が好ましい。
【００９１】
以上の一連の工程を、着色組成物およびパターンを替え、必要な数だけ繰り返すことで必要な色数が組み合わされた着色パターンすなわち複数色の画素を得ることができる。複数色の画素としては赤・緑・青（ＲＧＢ）や黄・マゼンダ・シアン（ＹＭＣ）の組合せ、その混合系のほか、輝度調整のための透明画素を適用することができる。
【００９２】
本発明のカラーフィルタ基板が備える画素を構成する着色画素は、着色組成物を調製してフォトリソ法により形成する場合は例えば以下の方法に従う。着色剤となる顔料を透明な樹脂中に光開始剤、重合性モノマーと共に適当な溶剤に分散させる。分散させる方法はミルベース、３本ロール、ジェットミル等様々な方法があり特に限定されるものではない。
【００９３】
（着色画素を形成する着色組成物）
本発明のカラーフィルタ基板の着色画素を形成する着色組成物に用いることのできる有機顔料の具体例を、カラーインデックス番号で示す。
【００９４】
赤色画素を形成するための赤色着色組成物には、例えばＣ．Ｉ．ＰｉｇｍｅｎｔＲｅｄ ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４２、２４６、２５４、２５５、２６４、２６９、２７２、２７９等の赤色顔料を用いることができる。赤色着色組成物には、黄色顔料、橙色顔料を併用することができる。
【００９５】
黄色顔料としてはＣ．Ｉ．ＰｉｇｍｅｎｔＹｅｌｌｏｗ １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００９６】
橙色顔料としてはＣ．Ｉ．ＰｉｇｍｅｎｔＯｒａｎｇｅ ３６、４３、５１、５５、５９、６１、７１、７３等が挙げられる。
【００９７】
緑色画素を形成するための緑色着色組成物には、Ｃ．Ｉ．ＰｉｇｍｅｎｔＧｒｅｅｎ ７、３６、５８等の緑色顔料を用いることができる。緑色着色組成物には赤色着色組成物と同様の黄色顔料を併用することができる。
【００９８】
青色画素を形成するための青色着色組成物には本発明のＣ．Ｉ．ＰｉｇｍｅｎｔＢｌｕｅ １５：３、１５：４の青色顔料、Ｃ．Ｉ．ＰｉｇｍｅｎｔＶｉｏｌｅｔ ２３の紫色顔料の他、適宜他の顔料を組み合わせて用いることもできる。
【００９９】
また、上記有機顔料と組み合わせて、彩度と明度のバランスを取りつつ良好な塗布性、感度、現像性等を確保するために、耐液晶性を低下させない範囲内で無機顔料を組み合わせて用いることも可能である。無機顔料としては、黄色鉛、亜鉛黄、べんがら（赤色酸化鉄（ＩＩＩ））、カドミウム赤、群青、紺青、酸化クロム緑、コバルト緑等の金属酸化物粉、金属硫化物粉、金属粉等が挙げられる。さらに、調色のため、耐液晶性、耐熱性を低下させない範囲内で染料を含有させることができる。
【０１００】
着色組成物に用いる透明樹脂は、可視光領域の４００〜７００ｎｍの全波長領域において透過率が好ましくは８０％以上、より好ましくは９５％以上の樹脂である。透明樹脂には、熱可塑性樹脂、熱硬化性樹脂、および感光性樹脂が含まれる。透明樹脂には、必要に応じてその前駆体である、放射線照射により硬化して透明樹脂を生成するモノマーもしくはオリゴマーを単独で、または２種以上混合して用いることができる。
【０１０１】
熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【０１０２】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキル（メタ）アクリレート等の水酸基を有する（メタ）アクリル化合物によりハーフエステル化したものも用いられる。
【０１０３】
光架橋剤としては重合性モノマーあるいはオリゴマーを用いる。 重合性モノマーおよびオリゴマーとしては、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、カプロラクトン変性ジペンタエリスリトールヘキサアクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。これらは、単独でまたは２種類以上混合して用いることができる。
【０１０４】
添加量は塗布性、現像適正を損なわない範囲で多い方が好ましく、着色組成物の全固形分量を基準として、２０質量％〜８０質量％程度、さらに好ましくは５０質量％〜７０質量％程度である。この範囲より添加量が少ないと架橋性が不足し耐液晶性が悪化、この範囲より添加量が多いと着色組成物の塗布時にムラ、ピンホールが発生しやすくなり塗布性が著しく悪化、あるいは現像液溶解性が著しく低下し現像適性が不良となってしまう。
【０１０５】
着色組成物には、該組成物を紫外線照射により硬化する場合には、光重合開始剤等が添加される。
【０１０６】
光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられる。これらの光重合開始剤は１種または２種以上混合して用いることができる。
【０１０７】
光重合開始剤の使用量は、着色組成物の全固形分量を基準として０．５〜５０質量％が好ましく、より好ましくは３〜３０質量％である。
【０１０８】
さらに、増感剤として、トリエタノールアミン、メチルジエタノールアミン、トリイソプロパノールアミン、４-ジメチルアミノ安息香酸メチル、４-ジメチルアミノ安息香酸エチル、４-ジメチルアミノ安息香酸イソアミル、安息香酸２-ジメチルアミノエチル、４-ジメチルアミノ安息香酸２-エチルヘキシル、Ｎ，Ｎ-ジメチルパラトルイジン、４，４'-ビス（ジメチルアミノ）ベンゾフェノン、４，４'-ビス（ジエチルアミノ）ベンゾフェノン、４，４'-ビス（エチルメチルアミノ）ベンゾフェノン等のアミン系化合物を併用することもできる。これらの増感剤は１種または２種以上混合して用いることができる。
【０１０９】
増感剤の使用量は、光重合開始剤と増感剤の合計量を基準として０．５〜６０質量％が好ましく、より好ましくは３〜４０質量％である。
【０１１０】
さらに、着色組成物には、連鎖移動剤としての働きをする多官能チオールを含有させることができる。
【０１１１】
多官能チオールは、チオール基を２個以上有する化合物であればよく、例えば、ヘキサンジチオール、デカンジチオール、１，４-ブタンジオールビスチオプロピオネート、１，４-ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３-メルカプトブチレート）、ペンタエリスリトールテトラキスチオグリコレート、ペンタエリスリトールテトラキスチオプロピオネート、トリメルカプトプロピオン酸トリス（２-ヒドロキシエチル）イソシアヌレート、１，４-ジメチルメルカプトベンゼン、２、４、６-トリメルカプト-ｓ-トリアジン、２-（Ｎ，Ｎ-ジブチルアミノ）-４，６-ジメルカプト-ｓ-トリアジン等が挙げられる。これらの多官能チオールは、１種または２種以上混合して用いることができる。
【０１１２】
多官能チオールの使用量は、着色組成物の全固形分量を基準として０．１〜３０質量％が好ましく、より好ましくは１〜２０質量％である。０．１質量％未満では多官能チオールの添加効果が不充分であり、３０質量％を越えると感度が高すぎて逆に解像度が低下する。
【０１１３】
また必要に応じ熱架橋剤を加えることもできる。熱架橋剤としては例えばメラミン樹脂、エポキシ樹脂等が挙げられる。
【０１１４】
メラミン樹脂としては、アルキル化メラミン樹脂（メチル化メラミン樹脂、ブチル化メラミン樹脂など）、混合エーテル化メラミン樹脂等があり、高縮合タイプであっても低縮合タイプであってもよい。これらは、いずれも単独あるいは２種類以上混合して使用することができる。また、必要に応じて、さらにエポキシ樹脂を混合して使用することもできる。
【０１１５】
エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。これらについても、単独あるいは２種類以上混合して使用することができる。
【０１１６】
着色組成物は、必要に応じて有機溶剤を含有することができる。有機溶剤としては、例えばシクロヘキサノン、エチルセロソルブアセテート、ブチルセロソルブアセテート、１-メトキシ-２-プロピルアセテート、ジエチレングリコールジメチルエーテル、エチルベンゼン、エチレングリコールジエチルエーテル、キシレン、エチルセロソルブ、メチル-ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いる。
【実施例】
【０１１７】
以下、図２に示す形態の、透明基板１上にタッチパネル電極３、及び電極保護層７を形成した評価用試料の作製、及び評価結果を例示して本発明を具体的に説明するが、本発明はこれらの例によって限定されるものではない。尚、「％」は「質量％」を意味する。
【０１１８】
［接着層４と金属層５の成膜、パターニング］
透明基板１としてのガラス基板（コーニング社製「ＥＡＧＬＥ  ＸＧ」）上にスパッタリング装置で、インジウムを含む接着層４と金属層５を連続して成膜した。インジウムを含む接着層４には、ＩＴＯからなる透明導電膜を用い、２０ｎｍの膜厚で形成した。金属層５は、銅を３００ｎｍの膜厚で形成した。その後、公知のフォトリソ法でレジストパターンを形成し、さらにＩＴＯからなる接着層４と金属層５を燐酸と塩化第二鉄の混酸を用いたウェットエッチングによりパターニングした。エッチング後、レジストパターンはアルカリ水溶液で剥膜した。
【０１１９】
［黒色反射抑止層６となる黒色樹脂組成物の調製］
下記組成混合物をよく攪拌し、黒色樹脂組成物Ｎｏ．１〜Ｎｏ．１０を得た。
【０１２０】
（黒色樹脂組成物Ｎｏ．１の調製）
ビスフェノールフルオレン型エポキシ樹脂（固形分５０．０％）１２．２ｇに対し、ジペンタエリスリトールペンタ／ヘキサアクリレート混合物（日本化薬社製「ＫＡＹＡＲＡＤＤＰＨＡ」）１．５ｇ、カーボンブラック分散液（固形分２２．７％）１４．８ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＰｉｇｍｅｎｔＹｅｌｌｏｗ１３９分散液（固形分２２．７％）２．７ｇ、シリカ微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６５．３ｇを加えてよく攪拌し、黒色樹脂組成物Ｎｏ．１を得た。
【０１２１】
（黒色樹脂組成物Ｎｏ．２の調製］
ビスフェノールフルオレン型エポキシ樹脂（固形分５０．０％）１２．２ｇに対し、ジペンタエリスリトールペンタ／ヘキサアクリレート混合物（日本化薬社製「ＫＡＹＡＲＡＤＤＰＨＡ」）１．５ｇ、カーボンブラック分散液（固形分２２．７％）１４．８ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＳｏｌｖｅｎｔＹｅｌｌｏｗ８３溶液（固形分２２．７％）２．７ｇ、シリカ微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６５．３ｇを加えてよく攪拌し、黒色樹脂組成物Ｎｏ．２を得た。
【０１２２】
（黒色樹脂組成物Ｎｏ．３の調製）
ビスフェノールフルオレン型エポキシ樹脂（固形分５０．０％）１３．４ｇに対し、ジペンタエリスリトールペンタ／ヘキサアクリレート混合物（日本化薬社製「ＫＡＹＡＲＡＤＤＰＨＡ」）１．７ｇ、窒化チタン分散液（固形分２２．７％）１２．２ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＰｉｇｍｅｎｔＲｅｄ１７７分散液（固形分２２．７％）２．８ｇ、シリカ微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６６．４ｇを加えてよく攪拌し、黒色樹脂組成物Ｎｏ．３を得た。
【０１２３】
（黒色樹脂組成物Ｎｏ．４の調製）
ビスフェノールフルオレン型エポキシ樹脂（固形分５０．０％）１３．４ｇに対し、ジペンタエリスリトールペンタ／ヘキサアクリレート混合物（日本化薬社製「ＫＡＹＡＲＡＤＤＰＨＡ」）１．７ｇ、窒化チタン分散液（固形分２２．７％）１２．２ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＳｏｌｖｅｎｔＲｅｄ１２４溶液（固形分２２．７％）２．８ｇ、シリカ微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６６．４ｇを加えてよく攪拌し、黒色樹脂組成物Ｎｏ．４を得た。
【０１２４】
（黒色樹脂組成物Ｎｏ．５の調製］
ビスフェノールフルオレン型エポキシ樹脂（固形分５０．０％）１２．７ｇに対し、ジペンタエリスリトールペンタ／ヘキサアクリレート混合物（日本化薬社製「ＫＡＹＡＲＡＤＤＰＨＡ」）１．６ｇ、Ｃ．Ｉ．ＳｏｌｖｅｎｔＢｌａｃｋ７溶液（固形分２２．７％）１１．０ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＰｉｇｍｅｎｔＹｅｌｌｏｗ１３９分散液（固形分２２．７％）２．８ｇ、Ｃ．Ｉ．ＰｉｇｍｅｎｔＲｅｄ１７７分散液（固形分２２．７％）２．７ｇ、シリカ微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６５．７ｇを加えてよく攪拌し、黒色樹脂組成物Ｎｏ．５を得た。
【０１２５】
（黒色樹脂組成物Ｎｏ．６の調製）
ビスフェノールフルオレン型エポキシ樹脂（固形分５０．０％）１２．２ｇに対し、ジペンタエリスリトールペンタ／ヘキサアクリレート混合物（日本化薬社製「ＫＡＹＡＲＡＤＤＰＨＡ」）１．５ｇ、カーボンブラック分散液（固形分２２．７％）１４．８ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＰｉｇｍｅｎｔＹｅｌｌｏｗ１３９分散液（固形分２２．７％）２．７ｇ、フッ化マグネシウム微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６５．３ｇを加えてよく攪拌し、黒色樹脂組成物Ｎｏ．６を得た。
【０１２６】
（黒色樹脂組成物Ｎｏ．７の調製）
ビスフェノールフルオレン型エポキシ樹脂（固形分５０．０％）１２．２ｇに対し、ジペンタエリスリトールペンタ／ヘキサアクリレート混合物（日本化薬社製「ＫＡＹＡＲＡＤＤＰＨＡ」）１．５ｇ、カーボンブラック分散液（固形分２２．７％）１４．８ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、Ｃ．Ｉ．ＰｉｇｍｅｎｔＹｅｌｌｏｗ１３９分散液（固形分２２．７％）２．７ｇ、氷晶石（ヘキサフルオロアルミン酸ナトリウム）微粒子分散液（固形分２２．７％）２．７ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６５．３ｇを加えてよく攪拌し、黒色樹脂組成物Ｎｏ．７を得た。
【０１２７】
（黒色樹脂組成物Ｎｏ．８の調製）
ビスフェノールフルオレン型エポキシ樹脂（固形分５０．０％）１５．６ｇに対し、ジペンタエリスリトールペンタ／ヘキサアクリレート混合物（日本化薬社製「ＫＡＹＡＲＡＤＤＰＨＡ」）２．０ｇ、カーボンブラック分散液（固形分２２．７％）１３．１ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６８．５ｇを加えてよく攪拌し、黒色樹脂組成物Ｎｏ．８を得た。
【０１２８】
（黒色樹脂組成物Ｎｏ．９の調製）
ビスフェノールフルオレン型エポキシ樹脂（固形分５０．０％）１４．６ｇに対し、ジペンタエリスリトールペンタ／ヘキサアクリレート混合物（日本化薬社製「ＫＡＹＡＲＡＤＤＰＨＡ」）１．８ｇ、カーボンブラック分散液（固形分２２．７％）１５．２ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６７．６ｇを加えてよく攪拌し、黒色樹脂組成物Ｎｏ．９を得た。
【０１２９】
（黒色樹脂組成物Ｎｏ．１０の調製）
ビスフェノールフルオレン型エポキシ樹脂（固形分５０．０％）１５．９ｇに対し、ジペンタエリスリトールペンタ／ヘキサアクリレート混合物（日本化薬社製「ＫＡＹＡＲＡＤＤＰＨＡ」）２．０ｇ、窒化チタン分散液（固形分２２．７％）１２．６ｇ、光ラジカル重合開始剤（ＡＤＥＫＡ社製「ＮＣＩ‐８３１」）０．４ｇ、熱ラジカル重合開始剤（和光純薬工業社製「ＶＡ−０６１」）０．４ｇ、表面調整剤（ビックケミー社製「ＢＹＫ‐３２３」）の１％プロピレングリコールモノメチルアセテート溶液０．７ｇ、シランカップリング剤（信越化学「ＫＢＥ−９００７」）の１０％プロピレングリコールモノメチルエーテルアセテート溶液０．７ｇ及びプロピレングリコールモノメチルエーテルアセテート６８．７ｇを加えてよく攪拌し、黒色樹脂組成物Ｎｏ．１０を得た。
【０１３０】
（実施例用、比較例用の分別）
以上のように、黒色樹脂組成物Ｎｏ．１〜７は反射率調整剤及び反射色調整剤を含有しているため、それぞれ実施例１〜７の試料用とし、黒色樹脂組成物Ｎｏ．８〜１０は反射率調整剤及び反射色調整剤を含有していないため、それぞれ比較例１〜４の試料用とした
。
【０１３１】
［黒色反射抑止層６の形成］
上記ガラス基板上の接着層４と金属層５のパターン上にスピンコート法により、上記黒色樹脂組成物Ｎｏ．１〜１０の塗膜をそれぞれ形成した。乾燥後、１１５℃のホットプレートで１分間プリベークした。次に、開口幅が６μｍのフォトマスクを介し、超高圧水銀ランプ（照度２６ｍＷ/ｃｍ２）を用いて黒色樹脂組成物の塗膜に紫外光を照射した。露光後、２．５質量％炭酸ナトリウム水溶液で現像し、接着層４と金属層５のパターンを覆うように膜厚１．５μｍの黒色反射抑止層６を形成し、タッチパネル電極３を形成した。
【０１３２】
［電極保護層７となる透明樹脂組成物の調製］
下記組成の混合物をディゾルバーにて４０℃３時間攪拌後、フィルターで濾過することにより透明樹脂組成物を得た。
Ｉｒｇａｃｕｒｅ  １８４（ＢＡＳＦ社製光重合開始剤）                  １０％
Ｕ−６ＨＡ（新中村化学社製重合性多官能モノマー）                      ５０％
アロニックスＭ−３０５（東亞合成社製重合性多官能モノマー）            １５％
アロニックスＭ−４０２（東亞合成社製重合性多官能モノマー）              ５％
ＵＳ−ＴＤ−１２Ｐ（大阪有機化学社製重合性多官能モノマー）              ５％
ＫＢＭ−５０３（信越化学社製シランカップリング剤）                    １０％
ＢＹＫ−３５０（ビックケミー・ジャパン社製表面調整剤）                  ３％
ＢＹＫ−４１０（ビックケミー・ジャパン社製  変性ウレア増粘剤）          ２％
【０１３３】
［電極保護層７の形成］
上記黒色反射抑止層を形成したタッチパネル電極３上に、スクリーン印刷版（メッシュ５００、乳剤厚１０μｍ、紗厚２０μｍ）を用いて前記透明樹脂組成物を塗布した。次に、オーブンにて９０℃２分間プリベークを行って溶剤分を除去し、高圧水銀灯（アイグラフィックス社製コンベアＵＶ照射装置）にて０．５Ｊ／ｃｍ２の露光を行った。オーブンにて１２０℃３０分間焼成を行い、タッチパネル電極３上とガラス基板上に膜厚４μｍの電極保護層７を実施例１〜７、比較例１〜３の試料に形成した。また、比較例４には電極保護層７を形成しなかった。
【０１３４】
＜評価方法＞
［黒色反射抑止層のＯＤ値］
ガラス基板上に黒色反射抑止層を膜厚１μｍとなるように形成し、顕微分光測定装置（大塚電子社製「ＬＣＦ‐１１００」）を用いて、波長範囲４００〜７００ｎｍにわたる透過率を測定し、得られた分光透過率曲線からＪＩＳＲ３１０６に従って視感透過率（Ｔ）を求め、下記式によってＯＤ値を求めた。
ＯＤ＝−Ｌｏｇ10Ｔ
【０１３５】
［反射率］
顕微分光測定装置（大塚電子社製「ＬＣＦ‐１１００）を用いて、図２に示す形態の実施例１〜７、比較例１〜４の反射率を波長範囲４００〜７００ｎｍにわたって測定した。条件はアルミニウムをリファレンスとして、Ｄ６５光源で行った。得られた分光反射率曲線からＪＩＳＲ３１０６に従って視感反射率を求めた。  
【０１３６】
［ａ＊、ｂ＊］
ＣＩＥＬａｂ色空間表示系は、ＸＹＺ表色系に基礎をおき、ＣＩＥ（国際照明委員会）が１９７６年に推奨した表示系で、Ｌ＊は明度を表わし、０から１００までで数値が大きいほど明るくなる。色度はａ＊、ｂ＊で表わし、ａ＊、ｂ＊ともに０の場合には無彩色となる。従って、タッチパネル電極が視認されないためには、Ｌ＊、ａ＊、ｂ＊ともに０に近いほど良い。実施例１〜７、比較例１〜４について、前記反射率測定で得られた分光反射率曲線からＪＩＳ８７８１−４に従ってａ＊、ｂ＊を測定した。
【０１３７】
［鉛筆硬度］
「ＪＩＳ  Ｋ  ５６００  塗料一般試験方法」に準じて、引っかき硬度（鉛筆法）を実施し、配線パターンや各膜を形成したガラス基板上の鉛筆硬度を測定した。
【０１３８】
【表１】
0006750305.tif 000002
【０１３９】
表１の結果より、タッチパネル電極に好適な黒色顔料又は黒色染料と反射率調整剤と反射色調整剤を含有するＯＤが３．０（／μｍ）以上の黒色反射抑止層を形成し、４Ｈ以上の鉛筆硬度を持つ電極保護層を積層することにより、視感反射率が５．０％以下となり、ＣＩＥＬａｂ色空間表示系におけるａ＊、ｂ＊値が−０．５＜ａ＊＜＋０．５かつ−０．５＜ｂ＊＜＋０．５となるため、タッチパネル電極が視認されにくく、表示装置が赤味／黄味に着色してしまうことがない、耐衝撃性に優れたカラーフィルタ基板を歩留り良く形成することが可能となる。
【産業上の利用可能性】
【０１４０】
本発明に関わるカラーフィルタ基板は、携帯電話機や、携帯情報端末などの各種電子機器用のタッチパネル機能付き表示装置用として利用することができる。
【符号の説明】
【０１４１】
１、１４、２４・・・・透明基板
２・・・・・カラーフィルタ
３・・・・・（第１の）タッチパネル電極
４・・・・・接着層
５・・・・・金属層
６・・・・・黒色反射抑止層
７・・・・・電極保護層
８・・・・・透明樹脂層
９・・・・・透明電極
１０、２０・・・・アレイ基板
１１、１２、１３、２１、２２、２３・・・絶縁層
１５、２５・・・・画素電極
１６・・・・共通電極
１７・・・・第２のタッチパネル電極
１８、１９、２８、２９・・・光学フィルム（偏光板、位相差板）
３０、４０・・・・液晶層
５０・・・・・視認側
１００、２００・・・・カラーフィルタ基板
５００、６００・・・・液晶表示装置
【図１】
0006750305.tif 000003
【図２】
0006750305.tif 000004
【図３】
0006750305.tif 000005
【図４】
0006750305.tif 000006
【図５】
0006750305.tif 000007